(57)【要約】  本発明は、少なくとも１つの前面及び１つの背面を含む基材を含み、これらの２つの主面の少なくとも１つが、９７％以下及び好ましくは５０％以下の可視光線の反射率Ｒvを有する干渉コーティングでコートされる透明物品において、前記干渉コーティングが、この残留反射を赤に知覚される所定の有彩色にすることができる色相角ｈ及び彩度の値Ｃ＊を有することを特徴とする透明物品に関する。【特許請求の範囲】
【請求項１】
少なくとも１つの前面及び１つの背面を含む基材を含み、これらの２つの主面の少なくとも１つが、残留反射を有し且つ９７％以下の可視光線の反射率Ｒvを有する干渉コーティングでコートされる透明物品において、前記干渉コーティングが、赤に知覚される所定の有彩色を前記残留反射に与えることができる色相角ｈ及び彩度Ｃ＊を有することを特徴とする、透明物品。
【請求項２】
前記色相角ｈが０°〜４０°の範囲であり、前記彩度Ｃ＊が２０以上であり、好ましくは５０以下である、請求項１に記載の透明物品。
【請求項３】
前記彩度Ｃ＊が３０以上であり、好ましくは厳密に３０超である、請求項２に記載の透明物品。
【請求項４】
前記色相角が５°〜４０°、好ましくは５°〜３５°の範囲である、請求項１〜３のいずれか一項に記載の透明物品。
【請求項５】
前記可視光線の前記反射率Ｒv≦３０％、好ましくはＲv≦２０％、特にＲv≦１０％である、請求項１〜４のいずれか一項に記載の透明物品。
【請求項６】
前記干渉コーティングが反射防止（ＡＲ）コーティングであり、反射率Ｒv＜２．５％を有する、請求項１〜４のいずれか一項に記載の透明物品。
【請求項７】
前記干渉コーティングが、１．５０以上及び好ましくは１．８以上の高屈折率と、１．５０未満及び好ましくは１．４８未満の低い屈折率との交互層の積層体を含む、請求項１〜４及び６のいずれか一項に記載の透明物品。
【請求項８】
１つ又は複数の低屈折率層がＳｉＯ2からなり、１つ又は複数の高屈折率層がＺｒＯ2からなる、請求項７に記載の透明物品。
【請求項９】
前記干渉コーティングが、以下の物理的厚さ：
−  前記高屈折率層について１００〜１２０ｎｍ、
−  前記低屈折率層について１１０〜１４０ｎｍ、
−  前記高屈折率層について７５〜９５ｎｍ、及び
−  前記低屈折率層について５５〜７７ｎｍ
を有する少なくとも４つの層の前記基材からの積層体を含む、請求項７又は８のいずれか一項に記載の透明物品。
【請求項１０】
前記基材の前記２つの主面の少なくとも１つが、接着性及び／又は耐衝撃性のためのプライマー層、耐摩耗性コーティング、及び／又は偏光コーティング、フォトクロミックコーティングから選択される１つ又は複数の機能コーティングで既にコートされている、請求項１〜９のいずれか一項に記載の透明物品。
【請求項１１】
前記干渉コーティングが、汚れ防止コーティング、例えば疎水性及び／又は疎油性コーティングでコートされる、請求項１〜１０のいずれか一項に記載の透明物品。
【請求項１２】
前記干渉コーティングが、前記物品の前記前面上だけに配置されることを特徴とする、請求項１〜１１のいずれか一項に記載の透明物品。
【請求項１３】
前記干渉コーティングが、前記物品の前記前面上及び前記背面上に配置されることを特徴とする、請求項１〜１２のいずれか一項に記載の透明物品。
【請求項１４】
前記物品が光学物品、特に眼科用レンズである、請求項１〜１３のいずれか一項に記載の透明物品。
【請求項１５】
前記干渉コーティングが、５０％以下の前記可視光線の反射率Ｒvを有する、請求項１〜４及び７〜１４いずれか一項に記載の透明物品。
【発明の詳細な説明】
【技術分野】
【０００１】
本発明は一般的に、均一な残留反射の知覚される有彩色を有する干渉積層体を含む、透明物品、例えば眼科用レンズなどの特に光学物品に関する。
【０００２】
特に、本発明は、２つの主面、前面及び背面を備える眼科用レンズなどの物品に関し、これらの２つの主面の少なくとも１つが干渉積層体、特に、その残留反射の知覚される有彩色が均一な赤の色相である反射防止積層体を含む。
【背景技術】
【０００３】
可視光線の平均反射率を減少させることができる反射防止積層体を眼科用レンズ上に堆積させることが通例である。
【０００４】
このタイプのコーティングは、見る人にレンズ着用者の眼をいっそう可視的にすることができる。さらに、それは、特に、寄生反射、まぶしさを抑えると共にコントラストの知覚を改良することによって、着用者の快適さを改良する。
【０００５】
反射防止コーティングは非常にしばしば、残色を有する。
【０００６】
この残色は、レンズの着用者に対向している人によって知覚される。
【０００７】
所定の銘柄で販売される各々の市販の反射防止眼科用レンズは、それに固有の残色を有し、各々の製造業者はその再生産性を確実にしなければならず、知覚された色は、レンズごとに実質的に同じであるようにし、すなわち、２つの製造されたレンズが区別され得ないようにして、それらの残留反射は見る人によって同じであると考えられる。
【０００８】
この残色は概して、緑の領域に位置しているが、黄（金）又は紫などの他の色も一般的である。
【０００９】
しかしながら、赤などの特定の残色は、より繊細であり生じさせるのが難しい。
【００１０】
一方、レンズの設計の観点から、その可視光線の色の知覚が見る人に「赤」に見える、干渉積層体、特に反射防止積層体を見出すことは実に難しい。このような知覚される有彩色の残留反射色を有することを目指す既存の反射防止コーティングは、どちらかと言えば、橙すぎるか、又はピンクすぎる色相にみえる。
【００１１】
他方、製造段階のレンズの製造中、干渉積層体の堆積条件は、特定のばらつきを伴う。具体的には、堆積条件は例えば、使用される基材の種類、装置のパラメーター化（例えば：温度上昇のプログラミング、電子銃のパラメーター化など）及び／又はその使用方法、製造装置の変化（具体的には、実行パラメーターは、おそらく、装置毎に非常にわずかに異なる）、又はさらに地理的な地域（例えば、２国間の湿度の差は、装置のパラメーター化に影響を与える場合がある）にも左右される。したがって、これらの様々な変動系数は、例えば特に、レンズ毎に、「橙」から赤ではなく「ピンク」まで概して広がっている干渉積層体の色の色分散(ｃｏｌｏｒｉｍｅｔｒｉｃ  ｄｉｓｐｅｒｓｉｏｎ)などの、眼鏡レンズの最終性質の無視できない変更をもたらす場合がある。このように、知覚される残色は再現するのが難しい。
【００１２】
先行技術から、特許出願国際公開第２００７／０８０３４２号パンフレットが公知であり、それは、前面及び背面を有し、前面が第１の反射防止コーティングを備え、背面が第２の反射防止コーティングを備え、２つのコーティングの残余が、知覚される有彩色の残留反射色を有する、少なくとも部分的に色味付けされた透明な基材を含む眼科用レンズについて記載している。
【００１３】
特に、第１の反射防止コーティングは、光反射率Ｒｖ≦２．５％、ＣＩＥ  Ｌ＊，ａ＊，ｂ＊表色系において測定された、３１０°〜３０°の間の、それによって「ピンク」と知覚される残留反射色に相当する色相角ｈ、及び彩度Ｃ1＊≧１５及び好ましくはＣ1＊≧１７を有する。典型的な一実施形態に従って、この第１の反射防止コーティングは、「ピンク」と知覚される残留反射色を有するとき、３５５°の色相角ｈ及び１８．５の彩度Ｃ1＊を有する。
【００１４】
しかしながら、この文献には、「赤」と知覚される有彩色の残留反射色を有する反射防止コーティングの獲得については記載されていない。
【００１５】
したがって、容易に再現可能でありながら、レンズのすぐ上で、特に曲面上で「赤」であり且つ均一な知覚される残留反射色を有する反射防止積層体などの干渉積層体で処理された、眼科用レンズを提供する必要がある。
【発明の概要】
【発明が解決しようとする課題】
【００１６】
このように、本発明の目的は、前述の欠点の全ての又はいくつかを防ぐ、新規な物品、特に光学物品を提供することである。
【００１７】
説明の残りの部分において、特に断りがない限り、本発明において、値の範囲「Ｘ〜Ｙ」の表示は、値Ｘ及びＹを包含すると理解されよう。
【課題を解決するための手段】
【００１８】
この目的のために、本発明の主題は、少なくとも１つの前面及び１つの背面を含む基材を含み、これらの２つの主面の少なくとも１つが、残留反射を有し且つ９７％以下及び好ましくは５０％以下の可視光線の反射率Ｒvを有する干渉コーティングでコートされる透明物品において、前記干渉コーティングが、赤に知覚される所定の有彩色を残留反射に与えることができる（ＣＩＥ  Ｌ＊，ａ＊，ｂ＊表色系において）色相角ｈ及び彩度Ｃ＊を有することを特徴とする透明物品である。本発明によって、物品又は基材の前面は、使用中に使用者の眼から最も離れている面である。これは概して凸面である。逆に、本物品又は基材の背面は、使用中に使用者の眼に最も近い面である。これは概して凹面である。
【図面の簡単な説明】
【００１９】
（原文記載なし）
【発明を実施するための形態】
【００２０】
例えば、所定の知覚される残留反射色のために、０°〜４０°の色相角ｈ及び２０以上（そして好ましくは５０以下）の彩度Ｃ＊を有する干渉コーティングを使用することによって、その可視光線の色の知覚が見る人に赤に見えて先行技術の場合のように橙又はピンクにはもう見えない干渉コーティングを有する光学物品を得ることができる。したがって、本出願人は、このようなレンズを設計する際の問題点を克服するのに成功した。
【００２１】
この赤の残留反射の知覚された色はさらに、本発明による干渉コーティングが上に堆積される本物品のすぐ上で、曲面上でも均一である。用語「均一な」は、残留反射の色の強度及び／又は色合いが透明物品の干渉コーティングの全てについて変化しないか又はごくわずかに変化すること（同じであるか又は同様である知覚される残留反射色）を意味すると理解される。
【００２２】
さらに、工業規模の本物品の製造は、本物品上の干渉コーティングの堆積条件に固有の変動系数にもかかわらず赤に知覚される有彩色の残留反射色を変えない（良い工業的信頼性）ことも分かっている。いずれか一つの理論に縛られることを望まないが、干渉コーティングは、本物品上に干渉コーティングを堆積する間にコーティングの色相角を０°〜４０°の間に安定化するように色が十分に飽和している残留反射色を有すると思われる。
【００２３】
本特許出願の全体にわたり、色座標（彩度Ｃ＊及び色相角ｈ）は、１５°の入射角において１０°標準観察者及びイルミナントＤ６５に対してＣＩＥ  Ｌ＊ａ＊ｂ＊１９７６表色系において定義される。ＣＩＥ  Ｌ＊ａ＊ｂ＊表色系は、図１に示される。また、標準観察者は、ＣＩＥ  Ｌ＊ａ＊ｂ＊表色系において定義される。
【００２４】
図１を参照して、ＣＩＥ系による色は、座標ａ＊（赤から緑までの変化を測定する）及びｂ＊（黄から青までの変化を測定する）の点Ｐ、ａ＊の軸に対するＯＰの角度である色相角ｈ（又は色合い）、及びＯＰ部分の長さに等しい彩度（又は飽和度）Ｃ＊によって定義される。
【００２５】
色相角ｈは、色の感覚を表わし、彩度Ｃ＊は、色純度の感覚、すなわち、黒から「無色の」白（いかなる色調もない）、完全に純粋な色調の「単色」の飽和色までの範囲の尺度上の位置を表わす。
【００２６】
「知覚される有彩色」という表現は、色調を有するように知覚される色を意味すると理解される。
【００２７】
「色調」（又は色相）は、青、緑、黄、赤、紫などの色名の元になっている可視光線の感覚の属性である。同じ色調であると知覚される色の例は、Ｍｕｎｓｅｌｌ  Ａｔｌａｓによって与えられるが、それを図２に示す。Ｍｕｎｓｅｌｌ  Ａｔｌａｓは、図２に示されるように青（Ｂ）、緑（Ｇ）、黄（Ｙ）、赤（Ｒ）及び紫（Ｐ）から作られる（３２°の）基本色相の十個（１０）の扇形を定義する。
【００２８】
本発明の文脈において、「所定の赤に知覚される有彩色の残留反射色」という表現は、所定の赤の色調を有する知覚される有彩色を意味する。
【００２９】
知覚される有彩色は、以下の観察プロトコルに従って判断される：
光学物品を標準化ライトボックス（１０００ルクスの照明、イルミナントＤ６５を再現する標準化光源）内に置く。ボックスの底部は、明度Ｌ＊＝５０（ＣＩＥ  推奨）の中性灰色である。光学物品は、１５°の正常視の観察者によって５０ｃｍの距離で観察される。
【００３０】
本物品の検査されるその面が、観察者の眼に最も近く配置される。
【００３１】
眼科用レンズの場合、その前面、すなわち凸面上に配置されたレンズの干渉積層体の反射の色が観察される場合、前面が観察者に最も近い面であるように方向付けされる。
【００３２】
その背面、すなわち凹面上に配置されたレンズの干渉積層体の反射の色が観察される場合、背面が観察者に最も近い面であるように方向付けされる。
【００３３】
色相角ｈの好ましい値は０°〜４０°である。光学物品を製造する間の堆積プロセスに固有の変動のために、ｈのこれらの値は特に、干渉コーティングのために良い再生産性を得ることを可能にする。
【００３４】
第１の実施形態に従って、色相角ｈの値は以下の値：５°〜４０°、好ましくは５〜３５°、より好ましくは１０〜３０°、特に１５°〜３０°及び典型的に１５〜２５°であってもよい。この実施形態に従って、ｈは値３０°を含まなくてもよく、及び／又は、例えば、厳密に３０°未満であってもよい。
【００３５】
第２の実施形態に従って、色相角ｈの値は３０°〜４０°に位置している。この実施形態に従って、ｈは特に、３０°より高くてもよい（すなわち、ｈ＝３０°の値を除くことができる）。
【００３６】
有利には、干渉コーティングの彩度Ｃ＊が３０以上であり、及び好ましくは厳密に３０超である。
【００３７】
概して、干渉コーティングの彩度Ｃ＊が５０以下、より良くはさらに４５以下であり、そして３０〜５０、好ましくは３０〜４５、より良くはさらに３５〜４５及び特に３９〜４５の範囲であってもよい。
【００３８】
また、干渉コーティングは、可視光線の光反射率Ｒvを特徴としている。この反射率Ｒvは、眼の相対スペクトル視感度機能を考慮する。光反射率Ｒvは標準ＩＳＯ１３６６６：１９９８に定義される通りであり、１５°の入射角で標準ＩＳＯ  ８９８０-４  （２０００−０６−０１）に従って測定される。それは、３８０ｎｍ〜７８０ｎｍの間に含まれる可視光線スペクトルの全部についてのスペクトル反射率の重みつき平均の問題である。
【００３９】
可視光線のこの反射率Ｒvは本発明に従い９７以下％及び好ましくは５０％以下である。
【００４０】
９７％以下の可視光線の反射率Ｒvとは、９７％、９６％、９５％、９０％、８５％、８０％、７５％、７０％、６５％、６０％、５５％、５０％、４５％、４０％、３５％、３０％、２５％、２０％、１５％、１０％、８％、７％、６％、５％、４％、３％、２．５％、２％及び１．５％以下の値を意味する。
【００４１】
特に、Ｒvは、以下の値：Ｒｖ≦４０％、好ましくはＲｖ≦３０％、特にＲｖ≦２０％及び典型的にＲｖ≦１０％を有してもよい。
【００４２】
可視光線の反射率Ｒv＜２．５％であるとき、干渉コーティングは反射防止（ＡＲ）コーティングであると言われる。可視光線の反射率Ｒv≧２．５％であるとき、干渉コーティングは、「ミラー効果」コーティングであると言われる。
【００４３】
このように、第１の実施形態に従って、コーティングはミラー効果コーティングであり、Ｒｖは好ましくは４％〜１０％の範囲の値を有する。一般的に、Ｒｖは４％以下の値を有し、そして特にＲvは３％以下である。
【００４４】
第２の実施形態に従って、可視光線の反射率は、以下の関係式：２％≦Ｒv≦２．５％を考慮する。
【００４５】
好ましくは、本発明による干渉コーティングは反射防止（ＡＲ）コーティングであり、Ｒv＜２．５％である。
【００４６】
公知であるように、本発明のために推奨される好ましくは反射防止（ＡＲ）干渉コーティングは一般的に、高屈折率と低屈折率の交互層の積層体を含む。
【００４７】
高屈折率層（ＨＩ層と呼ばれる）とは、１．５０以上、好ましくは１．６０以上、より良くはさらに１．８以上、及び特に１．８〜２．２の屈折率を有する層を意味する。そして低屈折率層（ＢＩ層と呼ばれる）とは、１．５０未満及び好ましくは１．４８未満の屈折率を有する層を意味する。別記しない限り、本特許出願に示される全ての屈折率は、５５０ｎｍの参照波長に対して及び２５℃の温度において表わされる。
【００４８】
一般的に、高屈折率ＨＩ層は、非限定的に、ＴｉＯ2、ＰｒＴｉＯ3、ＬａＴｉＯ3、ＺｒＯ2、Ｔａ2Ｏ5、Ｙ2Ｏ3、Ｃｅ2Ｏ3、Ｌａ2Ｏ3、Ｄｙ2Ｏ5、Ｎｄ2Ｏ5、ＨｆＯ2、Ｓｃ2Ｏ3、Ｐｒ2Ｏ3又はＡｌ2Ｏ3、及びＳｉ3Ｎ4などの１つ又は複数の金属酸化物、又はそれらの混合物、好ましくはＺｒＯ2、ＴｉＯ2、又はＰｒ2Ｏ3、及び特にＺｒＯ2を含む。高屈折率層は、任意選択により、ＳｉＯ2などの低屈折率材料を含む。明らかに、これらの材料の１つ又は複数の混合物は、得られた層が上に定義されたような屈折率、すなわち１．５０以上の屈折率を有するようなものである。
【００４９】
低屈折率ＬＩ層は公知であり、例えば、非限定的にＳｉＯ2、ＳｉＯx（１≦ｘ＜２）、ＭｇＦ2、ＺｒＦ4、Ａｌ2Ｏ3、ＡｌＦ3、白雪石（Ｎａ3Ａｌ3Ｆ14）、氷晶石（Ｎａ3［ＡｌＦ6］）、又はそれらの混合物、好ましくはＳｉＯ2又は積層体の臨界温度を増加させることができるＡｌ2Ｏ3がドープされたＳｉＯ2を含む。特に、低屈折率層はＳｉＯ2を含む。又、これらの材料の１つ又は複数の混合物は、得られた層が上に定義されたような屈折率、すなわち１．５０未満の屈折率を有するようなものである。
【００５０】
混合物ＳｉＯ2／Ａｌ2Ｏ3が使用されるとき、低屈折率層は好ましくは、この層中のシリカ及びアルミナの全重量に対して１〜１０重量％、特に１〜８重量％及びいっそうより好ましくはさらに１〜５重量％のＡｌ2Ｏ3を含有する。具体的には、非常に高い比率のアルミナは、反射防止コーティングの接着性に有害である場合がある。
【００５１】
例えば、４重量％以下のＡｌ2Ｏ3がドープされたＳｉＯ2の層、又は８％のＡｌ2Ｏ3がドープされたＳｉＯ2の層が使用されてもよい。市販のＳｉＯ2／Ａｌ2Ｏ3混合物、例えばＵｍｉｃｏｒｅ  Ｍａｔｅｒｉａｌｓ  ＡＧによって販売されるＬＩＭＡ（登録商標）混合物（１．４８〜１．５０の間に含まれる屈折率）又はＭｅｒｃｋ  ＫＧａＡによって販売される物質Ｌ５（登録商標）（５００ｎｍの波長について１．４８に等しい屈折率）を使用してもよい。
【００５２】
典型的に、１つ又は複数の低屈折率層はＳｉＯ2からなり、１つ又は複数の高屈折率層はＺｒＯ2からなる。
【００５３】
好ましくは、本発明による反射防止コーティングは、同数の高屈折率層及び低屈折率層を含む。
【００５４】
一般的に、反射防止コーティングは、任意選択の副層を考慮に入れずに、典型的に層について、４〜６の層を含む。
【００５５】
特に好ましい一実施形態において、反射防止コーティングは、基材の面から出発して、ＺｒＯ2から製造された第１の高屈折率層、ＳｉＯ2から製造された第２の低屈折率層、ＺｒＯ2から製造された第３の高屈折率層及びＳｉＯ2から製造された第４の低屈折率層を含む。
【００５６】
例えば、干渉コーティングは、以下の物理的厚さを有する少なくとも４つの連続層の、基材からの積層体を含む。
−  例えばＺｒＯ2などの高屈折率層について１００〜１２０ｎｍ、
−  例えばＳｉＯ2などの低屈折率層について１１０〜１４０ｎｍ、
−  例えばＺｒＯ2などの、高屈折率層について７５〜９５ｎｍ、及び
−  例えばＳｉＯ2などの低屈折率層について５５〜７７ｎｍ。
【００５７】
一般的には、反射防止コーティングの層の（低屈折率層の全物理的厚さ）／（高屈折率層の全物理的厚さ）の比は０．６〜１．２に変化する。
【００５８】
別記しない限り、本出願に開示された全ての層の厚さは物理的厚さであり、光学厚さではない。
【００５９】
ミラー効果干渉コーティングを製造するために使用される材料は、反射防止コーティングについて上述した材料と同じであってもよい。しかしながら、ミラー効果コーティングの層の厚さは、反射防止コーティングの層の厚さと異なっており、当業者はそれらを適合させることができるであろう。
【００６０】
また好ましくは、反射防止コーティングなどの干渉コーティングは、高屈折率及び低屈折率の交互層の積層体と基材の面との間の、例えばＳｉＯ2から製造される結合副層上に堆積される。
【００６１】
この結合副層は一般的には、５０〜２５０ｎｍの厚さを有する。
【００６２】
反射防止コーティングなどの干渉コーティングの層は、任意の公知の手段によって、例えば、任意選択によりイオンビームによって補助される蒸発によって、イオンビームスパッタリングによって、カソードスパッタリングによって、又はプラズマ強化化学蒸着によって又は真空室内での蒸発によって堆積されてもよい。
【００６３】
反射防止コーティングなどの干渉コーティングの層は好ましくは、高圧カソードスパッタリングによって堆積される。
【００６４】
本発明による眼科用レンズの基材は好ましくは、有機ガラス、例えば熱可塑性樹脂又は熱硬化性樹脂から製造される。
【００６５】
基材に適した熱可塑性樹脂に関して、（メタ）アクリル（コ）ポリマー、特にポリメチルメタクリレート（ＰＭＭＡ）、チオ（メタ）アクリル（コ）ポリマー、ポリビニルブチラール（ＰＶＢ）、ポリカーボネート（ＰＣ）、ポリウレタン（ＰＵ）、ポリチオウレタン、ポリオール（アリルカーボネート）（コ）ポリマー、熱可塑性エチレン／ビニルアセテートコポリマー、ポリエステル、例えばポリエチレンテレフタレート（ＰＥＴ）又はポリブチレンテレフタレート（ＰＢＴ）、ポリエピスルフィド、ポリエポキシド、ポリカーボネート／ポリエステルコポリマー、環状オレフィンコポリマー、例えばエチレン／ノルボルネン又はエチレン／シクロペンタジエンコポリマー及びそれらのブレンドが言及されてもよい。
【００６６】
用語「（コ）ポリマー」は、コポリマー又はホモポリマーを意味すると理解される。用語「（メタ）アクリレート」は、アクリレート又はメタクリレートを意味すると理解される。用語「ポリカーボネート（ＰＣ）」は本発明の文脈において、ホモポリカーボネート及びコポリカーボネートの両方ならびに序列コポリカーボネートを意味すると理解される。
【００６７】
特に推薦される基材は、例えば、ＰＰＧ  Ｉｎｄｕｓｔｒｉｅｓによって商品名ＣＲ−３９（登録商標）（ＥＳＳＩＬＯＲ  ＯＲＭＡ（登録商標）レンズ）として販売されるジエチレングリコールビスアリルカーボネートの（共）重合によって、又はフランス特許出願第２７３４８２７号明細書に記載されるようなチオ（メタ）アクリルモノマーの重合によって得られる基材である。基材は、上記のモノマーのブレンドの重合によって得られるか、又はさらに、これらのポリマー及び（コ）ポリマーのブレンドを含んでもよい。
【００６８】
他の好ましい基材はポリカーボネートである。
【００６９】
赤に知覚される残留反射色を有する、本発明による１つ又は複数の干渉コーティング、例えば反射防止コーティングは、無被覆基材上に、すなわちその主面がコーティングを含まない基材上に、又は既にコートされた基材上に、すなわちその主面が１つ又は複数の機能コーティングを含む基材上に堆積されてもよい。
【００７０】
具体的には、基材の「上」にあるか又は基材の「上」に堆積されているコーティングは以下のコーティングとして定義される、すなわち、
（ｉ）無被覆基材の主面の１つの上に配置されるコーティング、
（ｉｉ）基材と必ずしも接触しないコーティング、すなわち、１つ又は複数の中間の、一般的に機能性のコーティングが無被覆基材とこのコーティングとの間に配置されてもよい、及び
（ｉｉｉ）基材の主面を必ずしも完全に覆わないコーティング。
【００７１】
機能コーティングは公知であり、例として、接着性及び／又は耐衝撃性のためのプライマー及び／又は耐摩耗性コーティング及び／又は偏光コーティング及び／又はフォトクロミックコーティングを含む。
【００７２】
耐衝撃性プライマーのなかで、メタクリレートをベースとする及びポリウレタンをベースとするコーティングが言及されてもよい。
【００７３】
（メタ）アクリレートをベースとする耐衝撃性コーティングは、とりわけ、米国特許第５，０１５，５２３号明細書に記載されているが、架橋熱可塑性ポリウレタン樹脂のコーティングは、とりわけ、特開昭６３−１４１００１号公報及び特開昭６３−８７２２３号公報、及び欧州特許第０４０４１１１号明細書及び米国特許第５，３１６，７９１号明細書に記載されている。
【００７４】
好ましい耐衝撃性プライマーコーティングは、例えばポリ（メタ）アクリルラテックス、ポリウレタンラテックス又はポリエステルラテックスなどのラテックス組成物をベースとするコーティングである。
【００７５】
（メタ）アクリレートをベースとする好ましい耐衝撃性プライマーコーティングのなかで、ポリエチレングリコール（メタ）アクリレート、例えば、テトラエチレングリコールジアクリレート、ポリエチレングリコール（２００）ジアクリレート、ポリエチレングリコール（４００）ジアクリレート、ポリエチレングリコール（６００）ジ（メタ）アクリレート、及び（メタ）アクリレートウレタン、又はそれらの混合物をベースとする材料が言及されてもよい。
【００７６】
好ましい耐衝撃性プライマーコーティング組成物のなかで、ＺＥＮＥＣＡによって名称アクリルラテックスＡ−６３９として販売されるアクリルラテックス及びＢＡＸＥＮＤＥＮによって名称Ｗ−２４０及びＷ−２３４として販売されるポリウレタンラテックスもまた、言及されてもよい。
【００７７】
好ましい耐摩耗性コーティングのなかで、エポキシアルコキシシラン又はその水解物を含む組成物を酸及び硬化剤で硬化することによって得られるものが言及されてもよい。
【００７８】
このような組成物の例は、米国特許第４，２１１，８２３号明細書及び米国特許第５，０１５，５２３号明細書及び国際特許出願国際公開第９４／１０２３０号パンフレットに示されている。
【００７９】
好ましい耐摩耗性コーティング組成物は、主成分としてエポキシアルコキシシラン、例えばγ−グリシドキシプロピルトリメトキシシラン（Ｄｅｇｕｓｓａ  Ｈｕｌｓによって販売されるＧＬＹＭＯ（登録商標））及びジアルキルジアルコキシシラン、例えば、ジメチルジエトキシシラン、コロイドシリカならびに触媒量の硬化触媒、例えばアルミニウムアセチルアセトナート又はその水解物を含む組成物であり、組成物の残部は本質的に、それらの形成において慣例的に使用される溶剤から構成される。
【００８０】
偏光及び／又はフォトクロミック組成物は本技術分野に公知である。
【００８１】
例えば、フォトクロミックコーティングは、スピロオキサジン及びナフトピランから選択される光化学薬剤を含有してもよい。このようなコーティングは、とりわけ米国特許第６，２８１，３６６号明細書、欧州特許第０７７２７９８号明細書、米国特許第６，０１９，９１４号明細書及び米国特許第７，１８６，３５９号明細書に記載されている。
【００８２】
基材は未着色基材であるか、又は顔料をそれらのバルクに導入、基材に堆積されたコーティングに導入することによって又は任意の他の手段（インビビションなど）によって着色された基材であってもよい。好ましくは、基材は未着色である。
【００８３】
一実施形態において、基材自体が、本発明による干渉コーティングの効果を強化する赤顔料で着色される。
【００８４】
１つ又は複数の干渉コーティングは、好ましくは反射防止コーティングであり、それら自体、汚れ防止コーティング、例えば疎水性及び／又は疎油性コーティングでコートされてもよい。また、これらの汚れ防止コーティングは、本技術分野に公知であり、慣例的に、フルオロシリコーン又はフルオロシラザン、すなわちフッ素含有基を含有するシリコーン又はシラザンをベースとしている。
【００８５】
好ましい材料の例は、名称ＫＰ  ８０１Ｍ（登録商標）として信越化学工業（ＳＨＩＮ−ＥＴＳＵ）によって販売される製品である。
【００８６】
また、ダイキン（Ｄａｉｋｉｎ）によって販売されるＯｐｔｏｏｌ  ＤＳＸ（登録商標）材料の１つが使用されてもよい。
【００８７】
本発明の一特徴に従って、赤に知覚される残留反射色を有する本発明による干渉コーティングは、好ましくは、本物品の前面上だけに配置される。
【００８８】
本発明の別の特徴に従って、本物品の両方の主面、例えば前面及び背面は、上に記載されたように本発明による干渉コーティングを備えてもよい。
【００８９】
一般的に、本物品は、眼科用レンズなどの光学物品である。
【００９０】
本発明による眼科用レンズは好ましくは眼鏡ガラスである。
【００９１】
以下の非限定的な実施例は、本発明を例示する。
【実施例】
【００９２】
例として、赤の残留反射色を有する反射防止ＡＲコーティングをそれらの前面の主面上に有する本発明による２つのレンズの性質が以下の表１に示される。
【００９３】
ｈ、Ｃ＊及びＲｖの値は、１０°の観察者及びイルミナントＤ６５を有するＣＩＥ  １９７６ＬＡＢ色空間において与えられる。
【００９４】
【表１】
2016526706.tif 000002
【００９５】
５５０ｎｍにおいて及び２５℃で、ＳｉＯ2の屈折率は１．４７３であり、ＺｒＯ2の屈折率は２である。
【００９６】
使用される基材は、中心の厚さ２ｍｍの、ジエチレングリコールビスアリルカーボネートポリマー（ＣＲ３９（登録商標））からなる有機ガラスから製造されたＯＲＭＡ（登録商標）レンズであった。
【００９７】
耐摩耗性コーティングは、欧州特許第６１４９５７号明細書の実施例３に記載されるような耐摩耗性コーティングである。それは、２２４部のＧＬＹＭＯと１２０部のＤＭＤＥＳとを含有する溶液中に０．１Ｎの塩酸８０．５部を滴下するによって得られた。加水分解溶液を２４時間にわたって室温で撹拌し、次にメタノール中の３０％のコロイドシリカ７１８部、１５部のアルミニウムアセチルアセトナート及び４４部のエチルセロソルブを添加した。少量の界面活性剤を添加した。組成物の理論固形分（ＴＳＣ）は、加水分解ＤＭＤＥＳから生じる約１３％の固体材料を含有した。
【００９８】
各々の基材を浸漬コーティングによって耐摩耗性コーティング組成物でコートし、次に６０℃で１５分の予備焼成に供した。次に、それらを３時間にわたって焼成した。
【００９９】
耐摩耗性コーティングの厚さは一般的に、２〜４ミクロンにばらつきがあった。
【０１００】
次に、各々のレンズについて、耐摩耗性コーティングは、真空室内での蒸発によって、基材からの、高屈折率層（ＺｒＯ2）及び低屈折率層（ＳｉＯ2）の積層体を含む反射防止コーティング（Ｒｖ＜２．５％）でコートされた。レンズに応じて（実施例１又は２）、そして表１に示されるように、各々の高屈折率及び低屈折率層の厚さは異なっている。これらの層の厚さの変化は、積層体の製造中に慣例的に生じる場合があり、ｈ、彩度Ｃ＊及びＲｖの値のごく小さな変化を引き起こすことは留意されたい。
【０１０１】
結果
次に、レンズ１及び２は、上に記載された観察プロトコルに従って観察された。
【０１０２】
それらは、観察者がレンズに対向して位置している時に赤の残留反射を有するのが認められた。
【０１０３】
本発明は複数の特定の実施形態に関して記載されたが、決してそれに限定されず、本発明の範囲内に包含されるならば、記載された手段と同等の全ての技術及びそれらの組合せを含むことはもちろん明らかである。
【図１】
2016526706.tif 000003
【図２】
2016526706.tif 000004
【国際調査報告】
2016526706.tif 000005
2016526706.tif 000006
2016526706.tif 000007
2016526706.tif 000008